(57)【要約】【課題】高い帯電性と所望の磁気特性を有するＭｎフェライト粒子を提供する。【解決手段】スピネル結晶構造を有するＭｎフェライト粒子であって、Ｘ線回折パターンのリートベルト解析による、スピネル結晶構造中の酸素原子の位置を示すパラメーターｕが０．３８５以上とする。ここで、さらなる帯電性の向上及び磁気特性の低下抑制の観点からは、結晶子径を５００Å以上とするのが好ましい。また、帯電性をより向上させる観点からは、Ｍｇ，Ｃａ，Ｔｉ，Ｃｕ，Ｚｎ，Ｓｒ，Ｎｉからなる群より選択される少なくとも１種の金属元素を総量で０．５ｗｔ％以下含有させるのが好ましい。【選択図】なし【特許請求の範囲】
【請求項１】
スピネル結晶構造を有するＭｎフェライト粒子であって、
Ｘ線回折パターンのリートベルト解析による、スピネル結晶構造中の酸素原子の位置を示すパラメーターｕが０．３８５以上であることを特徴とするＭｎフェライト粒子。
【請求項２】
結晶子径が５００Å以上である請求項１記載のＭｎフェライト粒子。
【請求項３】
Ｍｇ，Ｃａ，Ｔｉ，Ｃｕ，Ｚｎ，Ｓｒ，Ｎｉからなる群より選択される少なくとも１種の金属元素を総量で０．５ｗｔ％以下含有する請求項１又は２記載のＭｎフェライト粒子。
【請求項４】
請求項１〜３のいずれかに記載のＭｎフェライト粒子の表面を樹脂で被覆したことを特徴とする電子写真現像用キャリア。
【請求項５】
請求項４記載の電子写真現像用キャリアとトナーとを含む電子写真用現像剤。
【発明の詳細な説明】
【技術分野】
【０００１】
本発明は、Ｍｎフェライト粒子及びそれを用いた電子写真現像剤用キャリア、電子写真用現像剤に関するものである。
【背景技術】
【０００２】
電子写真方式を用いたファクシミリやプリンター、複写機などの画像形成装置では、粉体のトナーを感光体上の静電潜像に付着させてトナー像として可視像化し、このトナー像を用紙等に転写した後、加熱及び加圧して用紙等に溶融定着させている。ここで、現像剤としては、トナーのみからなる一成分系現像剤と、トナーとキャリアとからなる二成分系現像剤とに大別される。近年では、二成分系現像剤の方がトナーの帯電制御が容易で、安定して高画質を得られ、高速現像が可能であることから広く用いられている。
【０００３】
二成分系現像剤を用いた現像方式では、トナーとキャリアとを現像装置内で撹拌混合し、摩擦によってトナーを所定量まで帯電させる。そして、回転する現像スリーブに現像剤を供給し、現像スリーブ上で磁気ブラシを形成させて、磁気ブラシを介して感光体へトナーを電気的に移動させて感光体上の静電潜像を可視像化する。トナー移動後のキャリアは現像スリーブ上に残留し、現像装置内で再びトナーと混合される。このため、キャリアの特性として、磁気ブラシを形成する磁気特性と、所望の電荷をトナーに付与する帯電特性などが要求される。
【０００４】
例えば、特許文献１では、ＭｎＭｇフェライト芯材において、ＭｎＯ及び／又はＭｇＯの一部をＳｒＯで置換して、高い帯電性を得る技術が提案されている。
【先行技術文献】
【特許文献】
【０００５】
【特許文献１】特開2011-180296号公報
【発明の概要】
【発明が解決しようとする課題】
【０００６】
ところが、Ｍｎフェライト粒子にＳｒなどの元素を添加するとしても、帯電性は向上するものの、磁気特性が低下する問題があった。
【０００７】
そこで、本発明の目的は、高い帯電性を有すると同時に磁気特性の低下が抑えられたＭｎフェライト粒子を提供することにある。
【０００８】
また本発明の目的は、安定して高画質を得ることができる電子写真現像剤用キャリア及び電子写真用現像剤を提供することにある。
【課題を解決するための手段】
【０００９】
前記目的を達成する本発明に係るＭｎフェライト粒子は、スピネル結晶構造を有するＭｎフェライト粒子であって、Ｘ線回折パターンのリートベルト解析による、スピネル結晶構造中の酸素原子の位置を示すパラメーターｕ（以下、「酸素パラメーターｕ」と記すことがある）が０．３８５以上であることを特徴とする。なお、酸素パラメーターｕの測定方法は後述の実施例において説明する。
【００１０】
ここで、さらなる帯電性の向上及び磁気特性の低下抑制の観点からは、結晶子径が５００Å以上であるのが好ましい。
【００１１】
また、帯電性をより向上させる観点からは、Ｍｇ，Ｃａ，Ｔｉ，Ｃｕ，Ｚｎ，Ｓｒ，Ｎｉからなる群より選択される少なくとも１種の金属元素を総量で０．５ｗｔ％以下含有させるのが好ましい。
【００１２】
また、本発明によれば、前記のいずれかに記載のＭｎフェライト粒子の表面を樹脂で被覆したことを特徴とする電子写真現像用キャリアが提供される。
【００１３】
さらに、本発明によれば、前記記載の電子写真現像用キャリアとトナーとを含むことを特徴とする電子写真用現像剤が提供される。
【発明の効果】
【００１４】
本発明に係るフェライト粒子によれば、磁気特性の低下が抑制されるとともに、高い帯電性が得られる。
【００１５】
本発明に係る電子写真現像剤用キャリア及び電子写真用現像剤によれば画像形成速度の高速化に対応することができると共に、安定して高画質を得ることができる。
【発明を実施するための形態】
【００１６】
本発明の大きな特徴は、酸素パラメーターｕを０．３８５以上としたことにある。すなわち、Ｍｎフェライト粒子のスピネル結晶構造において、従来よりもＡサイトの周囲の酸素原子が＜１１１＞方向に広がっていることが特徴である。これにより、Ｍｎフェライト粒子の帯電性が向上する。結晶構造を変化させることによって帯電性が向上する機構は今のところ十分には解明されていないが、発明者等は、スピネル結晶構造中において、Ａサイトを中心とする酸素四面体が広がり、結晶に歪みが生じることで誘電分極が起こりやすくなって帯電性が向上するのではないかと推測している。なお、スピネル結晶構造の場合、酸素パラメーターｕの理論値は０．３７５であるが、一般的な磁性フェライトについては０．３８０程度が報告されている。
【００１７】
酸素パラメーターｕは、例えば、Ｍｎフェライト粒子の製造工程における焼成条件によって調整することができる。後述するように、例えば、焼成温度を繰り返し変動させると、原子の移動が活発になるとともに結晶構造が変化しやすくなり、酸素パラメーターｕが変化する。
【００１８】
また、本発明に係るＭｎフェライト粒子の結晶子径は５００Å以上であるのが好ましい。結晶子径が５００Å以上の場合、結晶に欠陥等がなく粒子の帯電性が向上するからである。
【００１９】
本発明に係るＭｎフェライト粒子において、Ｍｇ，Ｃａ，Ｔｉ，Ｃｕ，Ｚｎ，Ｓｒ，Ｎｉからなる群より選択される少なくとも１種の金属元素を含有させるのが好ましく、これらの中でもＭｇ、Ｃａ，Ｓｒの少なくとも１種の金属元素を含有させるのがより好ましい。これらの金属元素を含有させることによって帯電性が向上する。前記金属元素の含有量としては総量で０．５ｗｔ％以下が好ましい。前記金属元素の含有量が総量で０．５ｗｔ％を超えると磁気特性が低下するおそれがあるからである。より好ましい前記金属元素の含有量は総量で０．４ｗｔ％以下である。
【００２０】
本発明に係るフェライト粒子の体積平均粒子径としては１０μｍ〜１００μｍの範囲が好ましい。体積平均粒子径が１０μｍ以上あることで、粒子のそれぞれに必要な磁力が確実に付与され、例えば、フェライト粒子を電子写真現像用キャリアとして用いた場合に、感光体へのキャリア付着が抑制されるようになる。一方、体積平均粒子径が１００μｍ以下であることで、画像特性を良好に保つことができるようになる。フェライト粒子の平均粒子径を上記範囲とするには、フェライト粒子の製造工程中または製造工程後に篩等を用いて分級処理を行えばよい。また、粒径分布はシャープであるのが好ましい。
【００２１】
本発明に係るフェライト粒子の見掛け密度としては２．５ｇ／ｃｍ３以下であるのが好ましい。見掛け密度が２．５ｇ／ｃｍ３以下であることで、例えば、フェライト粒子をキャリア芯材として用いた場合に、キャリアを含む現像剤の撹拌動力の軽減が図れるようになる。
【００２２】
本発明に係るフェライト粒子の、外部磁場７９．５８×１０３Ａ／ｍ（１０００エルステッド）における磁化σ１ｋは６０Ａ・ｍ２／ｋｇ以上であるのが好ましい。フェライト粒子の磁化σ１ｋをこの範囲とすることで、例えば、フェライト粒子をキャリア芯材として用いた場合に、磁気ブラシの保磁力が十分に確保され、感光体にキャリアが付着する現象が抑制される。
【００２３】
本発明のフェライト粒子は各種用途に用いることができ、例えば、電子写真現像用キャリアや電磁波吸収材、電磁波シールド材用材料粉末、ゴム、プラスチック用充填材・補強材、ペンキ、絵具・接着剤用艶消材、充填材、補強材等として用いることができる。これらの中でも特に電子写真現像用キャリアとして好適に用いられる。
【００２４】
本発明のフェライト粒子の製造方法に特に限定はないが、以下に説明する製造方法が好適である。
【００２５】
まず、Ｆｅ原料と、Ｍｎ原料と、必要により前述の金属元素原料とを秤量して分散媒中に投入し混合してスラリーを作製する。Ｆｅ原料としては、Ｆｅ２Ｏ３粉、Ｆｅ酸化物、Ｆｅ水酸化物等が使用でき、Ｍｎ原料としてはＭｎＣＯ３、Ｍｎ３Ｏ４等が使用できる。また、前述の金属元素としてＭｇを含有させる場合には、例えば、ＭｇＣＯ３、ＭｇＯ、Ｍｇ（ＯＨ）２等が、Ｃａを含有させる場合には、例えば、ＣａＣＯ３、ＣａＯ、Ｃａ（ＯＨ）２等が、Ｓｒを含有させる場合には、例えば、ＳｒＣＯ３が好適に使用される。なお、原料であるＦｅ原料、Ｍｎ原料を分散媒に投入する前に、必要により、粉砕混合処理して仮焼成しておいてもよい。
【００２６】
本発明で使用する分散媒としては水が好適である。分散媒には、前記のＦｅ原料、Ｍｎ原料などの他、必要によりバインダー、分散剤、還元剤等を配合してもよい。バインダーとしては、例えば、ポリビニルアルコールが好適に使用できる。バインダーの配合量としてはスラリー中の濃度が０．５〜２ｗｔ％程度とするのが好ましい。また、分散剤としては、例えば、ポリカルボン酸アンモニウム等が好適に使用できる。分散剤の配合量としてはスラリー中の濃度が０．５〜２ｗｔ％程度とするのが好ましい。その他、潤滑剤や焼結促進剤等を配合してもよい。
【００２７】
次に、以上のようにして作製されたスラリーを必要により湿式粉砕する。例えば、ボールミルや振動ミルを用いて所定時間湿式粉砕する。粉砕後の原材料の平均粒径は５０μｍ以下が好ましく、より好ましくは１０μｍ以下である。振動ミルやボールミルには、所定粒径のメディアを内在させるのがよい。メディアの材質としては、鉄系のクロム鋼や酸化物系のジルコニア、チタニア、アルミナなどが挙げられる。粉砕工程の形態としては連続式及び回分式のいずれであってもよい。粉砕物の平均粒径は、粉砕時間や回転速度、使用するメディアの材質・粒径などによって調整される。
【００２８】
そして、粉砕されたスラリーを噴霧乾燥させて造粒する。具体的には、スプレードライヤーなどの噴霧乾燥機にスラリーを導入し、雰囲気中へ噴霧することによって球状に造粒する。噴霧乾燥時の雰囲気温度は１００〜３００℃の範囲が好ましい。これにより、平均粒径１０〜２００μｍの球状の造粒物が得られる。なお、得られた造粒物は、振動ふるい等を用いて、粗大粒子や微粉を除去し粒度分布をシャープなものとするのが望ましい。
【００２９】
次に、得られた造粒物を加熱した炉に投入し焼成させてフェライト粒子を生成させる。ここで、酸素パラメーターｕが所定値以上の本発明に係るフェライト粒子を得るには、焼成温度を変化させることが推奨される。例えば、１０００℃〜１４００℃の温度範囲における所定の第１焼成温度まで昇温して数時間保持した後、温度を５０℃〜５００℃下げて第２焼成温度とし数時間保持する。その後、再び第１焼成温度として数時間保持した後、第２焼成温度として数時間保持する。このような第１焼成温度と第２焼成温度との焼成温度の変化を３〜５回繰り返すのが好ましい。そして、第２焼成温度から常温までフェライト粒子を徐々に冷却する。これにより、酸素パラメーターｕが所定値以上に調整される。なお、低温で長時間（例えば数十時間）焼成することによっても、酸素パラメーターｕを所定値以上に調整できる。
【００３０】
焼成時における炉内のガス雰囲気としては、目的とするフェライト相が生成するよう酸素濃度を調整することが望ましい。好ましくは、ヘリウム、窒素およびアルゴンガスなどの不活性ガスと酸素ガスや大気など酸化性ガスを混合し、酸素濃度を０．０１〜２１％程度とすることが好ましい。より好ましい範囲は、酸素濃度が０．０１〜５％（１００ｐｐｍ〜５００００ｐｐｍ）である。
【００３１】
次に、フェライト粒子が互いに固着している場合には必要により解粒する。具体的には、例えば、ハンマーミル等によってフェライト粒子を解粒する。解粒工程の形態としては連続式及び回分式のいずれであってもよい。そして、必要により、粒径を所定範囲に揃えるため分級を行ってもよい。分級方法としては、風力分級や篩分級など従来公知の方法を用いることができる。また、風力分級機で１次分級した後、振動篩や超音波篩で粒径を所定範囲に揃えるようにしてもよい。さらに、分級工程後に、磁場選鉱機によって非磁性粒子を除去するようにしてもよい。
【００３２】
その後、必要に応じて、分級後のフェライト粒子を酸化性雰囲気中で加熱して、粒子表面に酸化被膜を形成させて高抵抗化を図ってもよい。酸化性雰囲気としては大気雰囲気及び酸素と窒素との混合雰囲気のいずれであってもよく、酸素濃度１０％〜１００％の雰囲気下がより好ましい。また、加熱温度は２００℃〜７００℃の範囲が好ましく、２５０℃〜６００℃の範囲がさらに好ましい。加熱時間は０．５時間〜２０時間の範囲が好ましい。
【００３３】
以上のようにして作製した本発明のフェライト粒子を、電子写真現像用キャリアとして用いる場合、フェライト粒子をそのまま電子写真現像用キャリアとして用いることもできるが、帯電性等の観点からは、フェライト粒子の表面を樹脂で被覆して用いるのが好ましい。
【００３４】
フェライト粒子の表面を被覆する樹脂としては、従来公知のものが使用でき、例えば、ポリエチレン、ポリプロピレン、ポリ塩化ビニル、ポリ−４−メチルペンテン−１、ポリ塩化ビニリデン、ＡＢＳ（アクリロニトリル−ブタジエン−スチレン）樹脂、ポリスチレン、（メタ）アクリル系樹脂、ポリビニルアルコール系樹脂、並びにポリ塩化ビニル系やポリウレタン系、ポリエステル系、ポリアミド系、ポリブタジエン系等の熱可塑性エストラマー、フッ素シリコーン系樹脂などが挙げられる。
【００３５】
フェライト粒子の表面を樹脂で被覆するには、樹脂の溶液又は分散液をフェライト粒子に施せばよい。塗布溶液用の溶媒としては、トルエン、キシレン等の芳香族炭化水素系溶媒；アセトン、メチルエチルケトン、メチルイソブチルケトン、シクロヘキサノン等のケトン系溶媒；テトラヒドロフラン、ジオキサン等の環状エーテル類溶媒；エタノール、プロパノール、ブタノール等のアルコール系溶媒；エチルセロソルブ、ブチルセロソルブ等のセロソルブ系溶媒；酢酸エチル、酢酸ブチル等のエステル系溶媒；ジメチルホルムアミド、ジメチルアセトアミド等のアミド系溶媒などの１種又は２種以上を用いることができる。塗布溶液中の樹脂成分濃度は、一般に０．００１０ｗｔ％〜３０ｗｔ％、特に０．００１０ｗｔ％〜２ｗｔ％の範囲内にあるのがよい。
【００３６】
フェライト粒子への樹脂の被覆方法としては、例えばスプレードライ法や流動床法あるいは流動床を用いたスプレードライ法、浸漬法等を用いることができる。これらの中でも、少ない樹脂量で効率的に塗布できる点で流動床法が特に好ましい。樹脂被覆量は、例えば流動床法の場合には吹き付ける樹脂溶液量や吹き付け時間によって調整することができる。
【００３７】
本発明に係る電子写真用現像剤は、以上のようにして作製した電子写真現像用キャリアとトナーとを混合してなる。電子写真現像用キャリアとトナーとの混合比に特に限定はなく、使用する現像装置の現像条件などから適宜決定すればよい。一般に現像剤中のトナー濃度は１ｗｔ％〜２０ｗｔ％の範囲が好ましい。トナー濃度が１ｗｔ％未満の場合、画像濃度が薄くなりすぎ、他方トナー濃度が２０ｗｔ％を超える場合、現像装置内でトナー飛散が発生し機内汚れや転写紙などの背景部分にトナーが付着する不具合が生じるおそれがあるからである。より好ましいトナー濃度は３ｗｔ％〜１５ｗｔ％の範囲である。
【００３８】
電子写真現像用キャリアとトナーとの混合は、従来公知の混合装置を用いることができる。例えばヘンシェルミキサー、Ｖ型混合機、タンブラーミキサー、ハイブリタイザー等を用いることができる。
【実施例】
【００３９】
以下、本発明を実施例によりさらに詳しく説明するが本発明はこれらの例に何ら限定されるものではない。
【００４０】
実施例１
Ｍｎフェライト粒子を下記方法で作製した。出発原料として、Ｆｅ２Ｏ３（平均粒径：０．６μｍ）３．６ｋｇと、Ｍｎ３Ｏ４（平均粒径：２．０μｍ）１．４ｋｇとを純水２．１ｋｇ中に分散し、分散剤としてポリカルボン酸アンモニウム系分散剤を３０ｇ添加して混合物とした。この混合物を湿式ボールミル（メディア径２ｍｍ）により粉砕処理し、混合スラリーを得た。
この混合スラリーをスプレードライヤーにて約１３０℃の熱風中に噴霧し、粒径１０μｍ〜１００μｍの乾燥造粒物を得た。この造粒物から、粒径１００μｍを超える粗粒は篩を用いて除去した。
この造粒物を、電気炉に投入し１２５０℃まで６時間かけて昇温した。その後、１２５０℃で１時間保持した後１１５０℃で１時間保持することを３回繰り返すよう炉内の温度を調整し、造粒物の焼成を行った。上記の温度サイクルの終了後、室温まで８時間かけて冷却を行なった。この間、電気炉内の酸素濃度は５０００ｐｐｍとなるよう、酸素と窒素とを混合したガスを炉内に供給した。
得られた焼成物をハンマーミルで解粒した後に振動ふるいを用いて分級して、平均粒径３０μｍのフェライト粒子を得た。得られたフェライト粒子の結晶構造解析を次のようにして行い、酸素パラメーターｕ及び結晶子径を求めた。また、フェライト粒子の磁気特性についても次のようにして測定した。表２に結果を示す。
【００４１】
（粉末ＸＲＤ解析）
フェライト粒子の結晶構造をＸＲＤ回折の結果により求めた。フェライト粒子をメノウ乳鉢でストレスをかけないよう粉砕した後、ＲＩＧＡＫＵ製、ＵＬＴＩＭＡIVを用いてＸＲＤパターンを得た。ＸＲＤ発生源はＣｕ管球を使用し、印可電圧４０ｋＶ、電流値４０ｍＡでＸ線を発生させた。測定条件は測定範囲１５°〜１００°（２θ）、計測時間は３秒／ステップ、ステップ幅は０．０２°とし、積算回数５回で測定を行なった。
【００４２】
（結晶構造解析）
得られたＸＲＤパターンに対してリートベルト解析を行いフェライト粒子の結晶構造を決定した。解析に使用したプログラムは、「ＲＩＥＴＡＮ−２０００」である。ここで、ＡサイトおよびＢサイトへはそれぞれの表２中の元素を配置した。この状態で酸素パラメーターｕを含む各種パラメータを変化させながら、結晶構造モデルより計算されるＸＲＤパターンと測定されたＸＲＤパターンとのフィッティングを評価した。
いずれの解析結果においても、１．０＜Ｓ値＜１．３を満たし良好なフィッティングが得られており、各実施例・比較例に関するフェライト粒子の結晶構造を精度よく表現していると考えられる。この結果より、酸素（Ｏ）の位置（ｕ，ｕ，ｕ）を決定し、酸素パラメーターｕとした。
【００４３】
（結晶子径の算出）
得られたＸＲＤパターンに対して指数付けを行い、(３１１)面に相当するピークの半値幅よりScherrerの下記式（１）を用いて結晶子径Ｄを算出した。
Ｄ＝ｋ×λ／（β×ｃｏｓθ）・・・・・・（１）
（式中、Ｄ：結晶子径（Å）、ｋ：定数＝０．９、λ：Ｘ線の波長（Å）、β：回折ピークの半値幅（ｒａｄ）、θ：回折角（°））
【００４４】
（磁気特性）
室温専用振動試料型磁力計（ＶＳＭ）（東英工業株式会社製、ＶＳＭ−Ｐ７）を用いて、外部磁場：−１００００〜１００００（Ａ／ｍ×１０３／（４π））の範囲で１サイクル連続的に印加して、飽和磁化σｓ（Ａ・ｍ２／ｋｇ）、磁化σ１ｋ（Ａ・ｍ２／ｋｇ）、残留磁化σｒ（Ａ・ｍ２／ｋｇ）、保磁力Ｈｃ（Ａ／ｍ×１０３／（４π））を測定した。
【００４５】
（フェライト粒子の帯電量）
フェライト粒子９．５ｇ、市販のフルカラー機のトナー０．５ｇを１００ｍｌの栓付きガラス瓶に入れ、２５℃、相対湿度５０％の環境下で１２時間放置して調湿する。調湿したフェライト粒子とトナーを振とう器で３０分間振とうし混合する。ここで、振とう器については、株式会社ヤヨイ製のＮＥＷ−ＹＳ型を用い、２００回／分、角度６０°で行った。混合したフェライト粒子とトナーを５００ｍｇ計量し、帯電量測定装置で帯電量を測定した。帯電量測定装置としては、吸引分離式帯電量測定器セパソフト ＳＴＣ−１−Ｃ１型（商品名、三協パイオテク製）、吸引圧力５．０ｋＰａ、吸引用メッシュはＳＵＳ製の７９５ｍｅｓｈを用いた。同一サンプルについて２回の測定を行い、これらの平均値を帯電量とした。帯電量は下記式から算出される。
帯電量(μC/g)＝実測電荷(μC)÷トナー重量(g)
（式中、トナー重量＝(吸引前重量(g)−吸引後重量(g))）
【００４６】
実施例２
出発原料としてのＦｅ２Ｏ３（平均粒径：０．６μｍ）を３．６ｋｇ、Ｍｎ３Ｏ４（平均粒径：２．０μｍ）を１．４ｋｇ、ＣａＣＯ３（平均粒径：０．８μｍ）を２５ｇとした以外は実施例１と同様にしてフェライト粒子を作製した。そして、作製したフェライト粒子の結晶構造解析を行い酸素パラメーターｕ及び結晶子径を算出した。結果を表２に示す。
【００４７】
実施例３
出発原料としてのＦｅ２Ｏ３（平均粒径：０．６μｍ）を３．６ｋｇ、Ｍｎ３Ｏ４（平均粒径：２．０μｍ）を１．４ｋｇ、ＳｒＣＯ３（平均粒径：１．２μｍ）を３８ｇとした以外は実施例１と同様にしてフェライト粒子を作製した。そして、作製したフェライト粒子の結晶構造解析を行い酸素パラメーターｕ及び結晶子径を算出した。結果を表２に示す。
【００４８】
実施例４
出発原料としてのＦｅ２Ｏ３（平均粒径：０．６μｍ）を３．６ｋｇ、Ｍｎ３Ｏ４（平均粒径：２．０μｍ）を１．４ｋｇ、ＭｇＣＯ３（平均粒径：１．０μｍ）を７０ｇとした以外は実施例１と同様にしてフェライト粒子を作製した。そして、作製したフェライト粒子の結晶構造解析を行い酸素パラメーターｕ及び結晶子径を算出した。結果を表２に示す。
【００４９】
実施例５
出発原料としてのＦｅ２Ｏ３（平均粒径：０．６μｍ）を３．４ｋｇ、Ｍｎ３Ｏ４（平均粒径：２．０μｍ）を１．６ｋｇとした以外は実施例１と同様にしてフェライト粒子を作製した。そして、作製したフェライト粒子の結晶構造解析を行い酸素パラメーターｕ及び結晶子径を算出した。結果を表２に示す。
【００５０】
実施例６
出発原料としてのＦｅ２Ｏ３（平均粒径：０．６μｍ）を３．４ｋｇ、Ｍｎ３Ｏ４（平均粒径：２．０μｍ）を１．６ｋｇ、ＣａＣＯ３（平均粒径：０．８μｍ）を２５ｇとした以外は実施例１と同様にしてフェライト粒子を作製した。そして、作製したフェライト粒子の結晶構造解析を行い酸素パラメーターｕ及び結晶子径を算出した。結果を表２に示す。
【００５１】
実施例７
出発原料としてのＦｅ２Ｏ３（平均粒径：０．６μｍ）を３．４ｋｇ、Ｍｎ３Ｏ４（平均粒径：２．０μｍ）を１．６ｋｇ、ＳｒＣＯ３（平均粒径：１．２μｍ）を５０ｇとした以外は実施例１と同様にしてフェライト粒子を作製した。そして、作製したフェライト粒子の結晶構造解析を行い酸素パラメーターｕ及び結晶子径を算出した。結果を表２に示す。
【００５２】
実施例８
Ｍｎフェライト粒子を下記方法で作製した。出発原料としてＦｅ２Ｏ３（平均粒径：０．６μｍ）３．６ｋｇと、Ｍｎ３Ｏ４（平均粒径：２．０μｍ）１．４ｋｇと、ＳｒＣＯ３（平均粒径：１．２μｍ）３８ｇとを純水２．１ｋｇ中に分散し、分散剤としてポリカルボン酸アンモニウム系分散剤を３０ｇ添加して混合物とした。この混合物を湿式ボールミル（メディア径２ｍｍ）により粉砕処理し、混合スラリーを得た。
【００５３】
この混合スラリーをスプレードライヤーにて約１３０℃の熱風中に噴霧し、粒径１０μｍ〜１００μｍの乾燥造粒物を得た。この造粒物から、粒径１００μｍを超える粗粒は篩を用いて除去した。
【００５４】
この造粒物を、電気炉に投入し１１５０℃まで６時間かけて加熱した。その後、１１５０℃で４８時間保持するよう炉内の温度を調整し、造粒物の焼成を行った。その後、室温まで８時間かけて冷却を行なった。この間、電気炉内の酸素濃度は５０００ｐｐｍとなるよう、酸素と窒素とを混合したガスを炉内に供給した。
得られた焼成物をハンマーミルで解粒した後に振動ふるいを用いて分級して、平均粒径３０μｍのフェライト粒子を得た。
そして、得られたフェライト粒子の結晶構造解析を実施例１と同様にして行い、酸素パラメーターｕ及び結晶子径を求めた。結果を表２に示す。
【００５５】
比較例１
Ｍｎフェライト粒子を下記方法で作製した。出発原料として、Ｆｅ２Ｏ３（平均粒径：０．６μｍ）３．６ｋｇと、Ｍｎ３Ｏ４（平均粒径：２．０μｍ）１．４ｋｇとを純水２．１ｋｇ中に分散し、分散剤としてポリカルボン酸アンモニウム系分散剤を３０ｇ添加して混合物とした。この混合物を湿式ボールミル（メディア径２ｍｍ）により粉砕処理し、混合スラリーを得た。
【００５６】
この混合スラリーをスプレードライヤーにて約１３０℃の熱風中に噴霧し、粒径１０μｍ〜１００μｍの乾燥造粒物を得た。この造粒物から、粒径１００μｍを超える粗粒は篩を用いて除去した。
【００５７】
この造粒物を、電気炉に投入し１２５０℃まで６時間かけて加熱した。その後、１２５０℃で６時間保持するよう炉内の温度を調整し、造粒物の焼成を行った。その後、室温まで８時間かけて冷却を行なった。この間、電気炉内の酸素濃度は５０００ｐｐｍとなるよう、酸素と窒素とを混合したガスを炉内に供給した。
得られた焼成物をハンマーミルで解粒した後に振動ふるいを用いて分級して、平均粒径３０μｍのフェライト粒子を得た。
そして、得られたフェライト粒子の結晶構造解析を実施例１と同様にして行い、酸素パラメーターｕ及び結晶子径を求めた。結果を表２に示す。
【００５８】
比較例２
出発原料としてのＦｅ２Ｏ３（平均粒径：０．６μｍ）を３．６ｋｇ、Ｍｎ３Ｏ４（平均粒径：２．０μｍ）を１．４ｋｇ、ＣａＣＯ３（平均粒径：０．８μｍ）を２５ｇとした以外は比較例１と同様にしてフェライト粒子を作製した。そして、作製したフェライト粒子の結晶構造解析を実施例１と同様にして行い、酸素パラメーターｕ及び結晶子径を算出した。結果を表２に示す。
【００５９】
比較例３
出発原料としてのＦｅ２Ｏ３（平均粒径：０．６μｍ）を３．６ｋｇと、Ｍｎ３Ｏ４（平均粒径：２．０μｍ）を１．４ｋｇ、ＣａＣＯ３（平均粒径：０．８μｍ）を８５ｇとした以外は比較例１と同様にしてフェライト粒子を作製した。そして、作製したフェライト粒子の結晶構造解析を実施例１と同様にして行い、酸素パラメーターｕ及び結晶子径を算出した。結果を表２に示す。
【００６０】
比較例４
出発原料としてのＦｅ２Ｏ３（平均粒径：０．６μｍ）を３．６ｋｇ、Ｍｎ３Ｏ４（平均粒径：２．０μｍ）を１．４ｋｇ、赤燐（平均粒径：２．１μｍ）を５０ｇとした以外は比較例１と同様にしてフェライト粒子を作製した。そして、作製したフェライト粒子の結晶構造解析を実施例１と同様にして行い、酸素パラメーターｕ及び結晶子径を算出した。結果を表２に示す。
【００６１】
比較例５
出発原料としてのＦｅ２Ｏ３（平均粒径：０．６μｍ）を３．６ｋｇ、Ｍｎ３Ｏ４（平均粒径：２．０μｍ）を１．４ｋｇ、ＳｒＣＯ３（平均粒径：１．２μｍ）を１２５ｇとした以外は比較例１と同様にしてフェライト粒子を作製した。そして、作製したフェライト粒子の結晶構造解析を実施例１と同様にして行い、酸素パラメーターｕ及び結晶子径を算出した。結果を表２に示す。
【００６２】
比較例６
出発原料としてのＦｅ２Ｏ３（平均粒径：０．６μｍ）を３．４ｋｇ、Ｍｎ３Ｏ４（平均粒径：２．０μｍ）を１．６ｋｇ、ＣａＣＯ３（平均粒径：０．８μｍ）を２５ｇとした以外は比較例１と同様にしてフェライト粒子を作製した。そして、作製したフェライト粒子の結晶構造解析を実施例１と同様にして行い、酸素パラメーターｕ及び結晶子径を算出した。結果を表２に示す。
【００６３】
比較例７
出発原料としてのＦｅ２Ｏ３（平均粒径：０．６μｍ）を３．４ｋｇ、Ｍｎ３Ｏ４（平均粒径：２．０μｍ）を１．６ｋｇ、ＳｒＣＯ３（平均粒径：１．２μｍ）を５０ｇとした以外は比較例１と同様にしてフェライト粒子を作製した。そして、作製したフェライト粒子の結晶構造解析を実施例１と同様にして行い、酸素パラメーターｕ及び結晶子径を算出した。結果を表２に示す。
【００６４】
【表１】
2015093817.tif 000002
【００６５】
【表２】
2015093817.tif 000003
【産業上の利用可能性】
【００６６】
本発明に係るフェライト粒子は、所望の磁気特性と高い帯電性とを有し、電子写真現像剤用キャリアとして用いると、画像形成速度の高速化に対応することができると共に、安定して高画質を得ることができ有用である。